Brevet FR3067025A1 (20181207)

REVENDICATIONS1. Substrat en verre teinté trempable dont au moins une des faces est partiellement revêtue d'une couche de peinture minérale obtenue à partir d'une composition de peinture aqueuse à base d'une solution de silicate d'alcalin comprenant au moins une charge minérale choisie parmi les charges minérales lamellaires, l'alumine, le bore ou le germanium et au moins un pigment minéral noir.\n<CLM>\1\tSubstrat selon la revendication 1 caractérisé en ce que le rapport pondéral entre le silicate d'alcalin et la totalité des charges minérales incluant le pigment est compris entre 0,05 et\n<CLM>\1\t3. Substrat selon l'une des revendications 1 ou 2 caractérisé en ce que le rapport pondéral entre le silicate d'alcalin et les charges minérales incluant le pigment est compris entre 0,1 et 1 et plus préférentiellement entre 0,1 et 0,3.\n<CLM>\1\tSubstrat selon l'une des revendications précédentes caractérisé en ce que la charge minérale lamellaire est du talc, du mica, ou des argiles à base de silicate ou d'aluminosilicate tels que la kaolinite, l'illinite, la montmorillonite ou la sépiolite.\n<CLM>\1\tSubstrat selon l'une des revendications précédentes caractérisé en ce que la composition de peinture minérale comprend entre 10 et 55% en poids, de préférence entre 15 et 45% en poids, et encore plus préférentiellement entre 15 et 25% en poids de silicate de sodium, de silicate de potassium et/ou de silicate de lithium.\n<CLM>\1\tSubstrat selon l'une des revendications précédentes caractérisé en ce que la composition de peinture minérale comprend en outre un agent dispersant, un agent anti-mousse, un agent épaississant, un agent stabilisant et/ou un agent durcisseur, dans des quantités comprises entre 0,01 et 5% en poids de la composition de peinture minérale aqueuse.\n<CLM>\1\tSubstrat selon l'une des revendications précédentes caractérisé en ce qu'il est obtenu par séchage de la composition de peinture aqueuse à une température inférieure à 250°C. 3067025 12\n<CLM>\1\tSubstrat selon l'une des revendications précédentes caractérisé en ce que la couche de peinture minérale mesurée après séchage a une épaisseur d'au moins 1 pm, de préférence d'au moins 5 pm.\n<CLM>\1\tSubstrat selon l'une des revendications précédentes caractérisé en ce 5 que la transmission lumineuse TLA est inférieure à 30%, de préférence inférieure à 20%, la TLA étant mesurée sur une partie du substrat d'une épaisseur de 4 mm non revêtu de peinture minérale.\n<CLM>\1\tSubstrat selon l'une des revendications précédentes caractérisé en ce que la composante de clarté L* mesurée en réflexion sur une partie du 10 vitrage revêtue de la couche de peinture minérale est inférieure à\n<CLM>\1\t11. Procédé de fabrication d'un substrat en verre teinté trempable dont au moins une partie d'une de ses faces est revêtue d'une peinture minérale caractérisé en ce qu'il comprend au moins les étapes suivantes : 15 a. application sur un substrat en verre teinté d'au moins une couche d'une composition de peinture à base d'une solution de silicate d'alcalin dans de l'eau comprenant au moins une charge minérale choisie parmi les charges minérales lamellaires, l'alumine, le bore ou le germanium et au moins un pigment 20 minéral noir, le rapport pondéral entre le silicate d'alcalin et la totalité des charges minérales incluant le pigment étant de préférence compris entre 0,05 et 2, b. séchage de ladite couche à une température inférieure ou égale à 250°C. 25\n<CLM>\1\tProcédé selon la revendication 11 caractérisé en ce que la composition de peinture est appliquée sur au moins une bordure du substrat en verre teinté dont la transmission lumineuse sous illuminant D65 est inférieure à 30%, de préférence à 20% pour un substrat d'une épaisseur de 4 mm, la mesure de transmission étant effectuée sur une partie du 30 substrat non revêtue de ladite peinture.\n<CLM>\1\tProcédé selon l'une des revendications 11 ou 12 caractérisé en ce que l'étape d'application de la composition de peinture est réalisée par pulvérisation, par rouleau, par enduction laminaire, par impression digitale ou par sérigraphie. 3067025 13\n<CLM>\1\tProcédé selon l'une des revendications 11 à 13 caractérisé en ce que l'étape de séchage est réalisée à une température inférieure à 210°C.\n<CLM>\1\tToit pour véhicule automobile obtenu après trempe thermique d'un substrat selon l'une des revendications 1 à 10 ou d'un substrat fabriqué 5 selon l'une des revendications 11 à 14.